(57)【要約】【課題】再シール性に優れた弁部材及びニードルレスコネクタを提供すること。【解決手段】ニードルレスコネクタに用いられる、シリコーンゴム製の弁部材であって、厚さ方向に貫通するスリットとスリットの長さ方向の端部に応力分散部とを有し、該応力分散部は弁部材の両表面それぞれから厚さ方向に凹設された１対の凹部からなることを特徴とする弁部材、並びに、管体を接続可能な少なくとも２つの接続口、これらの接続口を連通する流路、及び、接続口の近傍に配置された弁部材収納部を有するニードルレスコネクタ管と、弁部材収納部に収納された弁部材とを備えたニードルレスコネクタ。【選択図】          図１
2015198721.tif 000002
【特許請求の範囲】
【請求項１】
ニードルレスコネクタに用いられる、シリコーンゴム製の弁部材であって、
厚さ方向に貫通するスリットと、該スリットの長さ方向の端部に応力分散部とを有し、
該応力分散部は、前記弁部材の両表面それぞれから厚さ方向に凹設された１対の凹部からなることを特徴とする弁部材。
【請求項２】
前記凹部が、有底穴又は溝であることを特徴とする請求項１に記載の弁部材。
【請求項３】
前記溝が、円弧状又は環状であることを特徴とする請求項２に記載の弁部材。
【請求項４】
管体を接続可能な少なくとも２つの接続口、これらの接続口を連通する流路、及び、第１の前記接続口の近傍に配置された弁部材収納部を有するニードルレスコネクタ管と、前記弁部材収納部に収納された請求項１〜３のいずれか１項に記載の弁部材とを備えたニードルレスコネクタ。
【発明の詳細な説明】
【技術分野】
【０００１】
本発明は、弁部材及びニードルレスコネクタに関し、さらに詳しくは、再シール性に優れた弁部材及びニードルレスコネクタに関する。
【背景技術】
【０００２】
少なくとも２つの管体同士を接続するコネクタには種々のものが知られており、医療用コネクタ等が挙げられる。医療用コネクタは、例えば、患者に留置されたカテーテル等を介して患者に必要な薬液、体液、栄養剤等（本発明において流体と称する。）を投与する静脈内投与又は輸血等に用いられるニードルレスコネクタ、１つの管体に接続された第１の流体とは異なる種類又は濃度の第２の流体を同様にして患者に静脈内投与する場合に用いられるニードルレスコネクタ、具体的には混注管等が挙げられる。
【０００３】
従来、混注管等の医療用コネクタに流体を注入するのに注射針を備えた注射器等を用いていた。しかし、医療従事者の針刺しによる感染を未然に回避するために、近年、このような注射器に代えて、注射針を備えていない注射器等の管体、例えば、ルアーロック付きシリンジ、ルアーロック付き輸液管等が医療用コネクタに接続する管体として用いられるようになっている。
【０００４】
このような注射針を備えていない管体を接続可能又は使用可能な医療用コネクタとして、通常は密閉しているものの、必要時に限って注射針を備えていない管体によって開くスリットが形成された弁部材を備えたものがある（特許文献１〜４）。
【先行技術文献】
【特許文献】
【０００５】
【特許文献１】特許第４７３９０１９号公報
【特許文献２】特開２００９−１７２０９９号公報
【特許文献３】特開２００４−０１６４３７号公報
【特許文献４】特開２００２−３０６６１０号公報
【発明の概要】
【発明が解決しようとする課題】
【０００６】
ニードルレスコネクタは、流体を投与又は注入するたびに使い捨てにされるものもある。一方、例えば同じ流体を短時間で複数回投与するときなど、連続して複数回投与又は注入するのに用いられることもある。流体を複数回投与又は注入すると、管体の挿脱等による応力によってスリットの端部が裂けることがある。特に、スリットが直線状で、しかも一方向に形成されていると、その端部が裂けやすい傾向にある。スリットの端部が裂けると、スリットに挿入した管体を抜き去った後の、スリットの密閉性（再シール性）が低下して、弁部材としての機能を果たさなくなる。
【０００７】
特に、弁部材が、シリコーンゴムで作製されていると、天然ゴム、イソプレンゴム等に比して、耐薬品性等に優れる反面、スリットの端部が裂けやすい傾向が強く、改善が望まれている。
【０００８】
本発明は、再シール性に優れた弁部材及びニードルレスコネクタを提供することを、課題にする。
【課題を解決するための手段】
【０００９】
本発明の課題は、以下の手段によって達成された。
（１）ニードルレスコネクタに用いられる、シリコーンゴム製の弁部材であって、
厚さ方向に貫通するスリットと、該スリットの長さ方向の端部に応力分散部とを有し、
該応力分散部は、前記弁部材の両表面それぞれから厚さ方向に凹設された１対の凹部からなることを特徴とする弁部材。
（２）前記凹部が、有底穴又は溝であることを特徴とする（１）に記載の弁部材。
（３）前記溝が、円弧状又は環状であることを特徴とする（２）に記載の弁部材。
（４）管体を接続可能な少なくとも２つの接続口、これらの接続口を連通する流路、及び、第１の前記接続口の近傍に配置された弁部材収納部を有するニードルレスコネクタ管と、前記弁部材収納部に収納された（１）〜（３）のいずれか１項に記載の弁部材とを備えたニードルレスコネクタ。
【００１０】
本発明において、応力分散部とは、スリットの端部に設けられ、針無し管体の挿脱により該端部に集中する応力を分散させる部分をいう。
【発明の効果】
【００１１】
本発明の弁部材及び本発明のニードルレスコネクタは、注射針を備えていない管体をスリットに複数回挿脱しても、またシリコーンゴムで作製されていても、スリットの端部が裂けにくく、再シール性に優れる。したがって、常時密閉状態にあって必要時に限って先端部を挿入可能にするという、弁部材としての所期の開閉機能を長期間維持できる。
【図面の簡単な説明】
【００１２】
【図１】図１は、本発明のニードルレスコネクタの一例を示す断面図である。
【図２】図２は、本発明の弁部材の一例を示す平面図（ａ）及び断面図（ｂ）である。
【図３】図３は、本発明の弁部材の別の例を示す平面図（ａ）及び断面図（ｂ）である。
【図４】図４は、本発明の弁部材のまた別の一例を示す平面図（ａ）及び断面図（ｂ）である。
【図５】図５は、本発明の弁部材のさらに別の一例を示す平面図（ａ）及び断面図（ｂ）である。
【発明を実施するための形態】
【００１３】
本発明の弁部材は、少なくとも２つの管体同士を接続するニードルレスコネクタ、例えば、患者に留置されたカテーテルに連結されたチューブ等と輸液管等とを接続する医療用コネクタ、特に、上述のチューブと、注射針を備えていない注射器等の管体、例えば、ルアーロック付きシリンジ、ルアーロック付き輸液管等（本発明において針無し管体と称する。）とを接続する医療用コネクタ、特に混注管等に、好適に用いられる。したがって、本発明の弁部材は、ニードルレスコネクタ用弁部材ともいう。
以下に医療用コネクタを例に挙げて本発明を説明する。
【００１４】
本発明のニードルレスコネクタは、ニードルレスコネクタ管とニードルレスコネクタ管の弁部材収納部に径方向に圧縮した状態に収納された、本発明の弁部材とを備えている。本発明の弁部材は、その外周面が弁部材収納部に内周面に密接すると共にスリットが閉塞することで密閉状態になる。一方、本発明の弁部材は、スリットに針無し管体の先端部が挿入されると開放状態になって、管体の内腔とニードルレスコネクタ管の流路とが連通して管体の内腔からニードルレスコネクタ管内に流体が供給される。流体の供給が終了した後に管体をスリットから抜脱すると、スリットが閉塞して密閉状態に復帰する。このようにして本発明のニードルレスコネクタはシール性の高い密閉状態から開放状態に容易に移行し、かつ元の密閉状態に復元、移行する。
【００１５】
ニードルレスコネクタ管は、従来公知の各種ニードルレスコネクタに用いられるものであれば特に限定されず、例えば、平面視略Ｔ字状又はＹ字状の、３つの接続口を有するニードルレスコネクタ管、平面視略十字状の、４つの接続口を有するニードルレスコネクタ管ニードルレスコネクタ管、平面視Ｉ字状の、２つの接続口を有するニードルレスコネクタ管等が挙げられる。
【００１６】
本発明の弁部材は、ニードルレスコネクタ管に設けられた、例えば弁部材保持部に圧縮された状態で収納配置される。本発明の弁部材は、シリコーンゴムで形成され、厚さ方向に貫通するスリットと、このスリットの端部に応力分散部とを有している。このスリットには管体が挿入され、抜き去られる（挿脱される）。応力分散部は、弁部材の両表面それぞれから厚さ方向に凹設された１対の凹部からなり、応力分散部の厚さがスリットの貫通長さよりも小さくなっている。この応力分散部は、好ましくは、弁部材の外縁よりも内側に形成され、スリットの長さ方向に沿う寸法がスリットの端部から弁部材の外縁までの長さよりも小さくなっている。
【００１７】
本発明のニードルレスコネクタに接続される針無し管体は、内腔すなわち流体を収納する空間を内部に有し、針を有していないものであれば、特に限定されず、上述した各種の管体が挙げられる。例えば、針無し管体は、先端部が第３の接続口に接続可能な形状になっており、通常、第３の接続口の内径よりも僅かに小さな外径を有する小径環状構造になっている。この先端部の外周面には第３の接続口に所望により形成されたルアーロックに螺合するルアー溝を有していてもよい。
【００１８】
以下、本発明のニードルレスコネクタ及び本発明の弁部材を具体的に説明する。
【００１９】
本発明のニードルレスコネクタの一例であるニードルレスコネクタ１は、図１に示されるように、３つの接続口を有する混注管として好適に使用される。このニードルレスコネクタ１は、患者に投与する流体を収納したバッグ等に連結された、図示しない管体が接続される第１の接続口１１、患者に留置されたカテーテル等に連結された、図示しない管体が接続される第２の接続口１２、及び、針無し管体を接続可能な第３の接続口１３、これらの接続口１１〜１３を連通させる流路１４、並びに、第３の接続口１３の開口側に内設された弁部材保持部１５を有する平面視略Ｔ字状のニードルレスコネクタ管４と、弁部材収納部１５に収納される弁部材５Ａとを備えている。
【００２０】
ニードルレスコネクタ管４は、管体の両端部に設けられた第１の接続口１１及び第２の接続口１２と、この管体の軸線に交差する方向に突出した第３の接続口１３とを有している。ニードルレスコネクタ管４において、例えば、第１の接続口１１は流体を収納したバッグ等に連結された管体が接続され、第２の接続口１２はカテーテル等に連結された管体が接続され、第３の接続口１３は針無し管体が接続される。そして、第３の接続口１３内に弁部材５Ａを収納する弁部材収納部１５が画成されている。この弁部材収納部１５は、弁部材５Ａを周方向全体から軸線方向に圧縮した状態に配置、収納するように、内径が弁部材５Ａの外径よりも小さくなっている。ニードルレスコネクタ管４の各接続口１１〜１３には必要に応じて、後述する針無し管体と接続可能な構造又は接続を一時的に保持可能な構造、例えば、ルアーロックネジ等が形成されている。
【００２１】
ニードルレスコネクタ管４及び針無し管体は通常剛性のある材料、例えば、各種樹脂、各種ガラス、各種セラミックス、各種金属で形成される。樹脂としては、例えば、ポリエチレン、ポリプロピレン、エチレン−プロピレン共重合体、エチレン−酢酸ビニル共重合体（ＥＶＡ）等のポリオレフィン樹脂、ポリ塩化ビニル、ポリ塩化ビニリデン、ポリスチレン、ポリアミド、ポリイミド、ポリアミドイミド、ポリカーボネート、ポリ−（４−メチルペンテン−１）、アイオノマー、アクリル系樹脂、ポリメチルメタクリレート、アクリロニトリル−ブタジエン−スチレン共重合体（ＡＢＳ樹脂）の樹脂、アクリロニトリル−スチレン共重合体（ＡＳ樹脂）の樹脂、ブタジエン−スチレン共重合体の樹脂、ポリエチレンテレフタレート（ＰＥＴ）、ポリブチレンテレフタレート（ＰＢＴ）、ポリシクロヘキサンテレフタレート（ＰＣＴ）等のポリエステル樹脂、ポリエーテル、ポリエーテルケトン（ＰＥＫ）、ポリエーテルエーテルケトン（ＰＥＥＫ）、ポリエーテルイミド、ポリアセタール（ＰＯＭ）、ポリフェニレンオキシド、変性ポリフェニレンオキシド、ポリサルフォン、ポリエーテルサルフォン、ポリフェニレンサルファイド、ポリアリレート、芳香族ポリエステル（液晶ポリマー）、ポリテトラフルオロエチレン、ポリフッ化ビニリデン、フッ素系樹脂、又はこれら樹脂を１種以上含むブレンド樹脂、ポリマーアロイ等が挙げられる。
【００２２】
ニードルレスコネクタ１に収納される、本発明の弁部材の一例である弁部材５Ａは、図１に示されるように、ニードルレスコネクタ４の弁部材収納部１５に径方向に圧縮された状態に収納されている。この弁部材５Ａは、図２に示されるように、平板状又は筒状のシリコーンゴム基体からなり、厚さ方向に貫通するスリット８とスリット８の長さ方向の両端部に応力分散部９Ａとを有している。
なお、図２（ａ）は弁部材５Ａの平面図であり、図２（ｂ）は図２（ａ）のＸ−Ｘ線における断面図である。
【００２３】
弁部材５Ａは、図１及び図２に示されるように、シリコーンゴムで偏平な円盤である平盤状に形成されている。したがって、弁部材５Ａは化学的に安定で生理的に不活性であるため人体に対する安全性が高い。
この弁部材５Ａは、３０〜７０のＪＩＳ  Ａ硬度を有している。弁部材５Ａが前記範囲のＪＩＳ  Ａ硬度を有していると、弁部材収納部１５に圧縮状態で収納されたときに、開放状態と密閉状態とに速やかに可逆移行すると共に、高い密閉性をも発現する。特に、弁体収納部１５に、径方向の圧縮率（圧縮後の直径／非圧縮状態での直径）が８５〜９９．５％であると、このような移行容易性及び密閉性に優れる。
弁部材５Ａは、上述の寸法を満たすように、直径及び厚さ（軸線方向の長さ）が設定される。例えば、直径は、通常、弁部材収納部１５に圧縮収納可能となるように弁部材収納部１５の内径よりも大きな寸法を有している。厚さは針無し管体３０の先端部が弁部材５Ａを貫通するように、先端部の軸線方向の長さよりも短く設定される。具体的には、例えば、直径は３〜２０ｍｍの範囲内で、また厚さは０．５〜７．０ｍｍの範囲内で設定される。
【００２４】
弁部材５Ａは、図２に示されるように、その中心を通るように直径方向及び軸線方向に伸びるスリット８を有している。このスリット８は、一文字状に形成されているが、スリットの形状は特に限定されず、例えば、三叉スリット又は十字スリット等であってもよい。スリット８のスリット長さ（直径方向の延在長さ）は、針無し管体の先端部の挿脱を考慮して、例えば、先端部の外径に対して５０〜１５０％であるのが好ましく、７０〜１００％であるのが特に好ましく、具体的には３．０〜４．５ｍｍであるのが好ましい。なお、スリット長さは、スリット８の端部に外接する仮想外接円の直径とする。
【００２５】
弁部材５Ａは、図２に示されるように、スリット８の両端部それぞれに、弁部材５Ａの両表面それぞれから厚さ方向に凹設された１対の凹部９ａからなる応力分散部９Ａを有している。
応力分散部９Ａは、好ましくは、弁部材５Ａの外縁よりも内側に形成され、弁部材５Ａの外周面に接続していない。すなわち、スリット８の長さ方向に沿う応力分散部９Ａの寸法がスリット８の端部から弁部材５Ａの外縁までの長さよりも小さくなっているのが好ましい。
【００２６】
このような応力分散部９Ａは、有底穴又は溝であるのが好ましく、この例においては断面円形の有底穴になっている。この有底穴の形状及び深さは特に限定されず適宜に調整される。有底穴の断面形状として、例えば、円形、楕円形、多角形等が挙げられる。有底穴それぞれの深さは、弁部材５Ａの強度及び針無し管体の挿脱による応力分散性の点で、弁部材５Ａの深さに対して５〜４０％が好ましく、１０〜３０％がより好ましい。
【００２７】
応力分散部９Ａにおいて、１対の凹部９ａは、弁部材５Ａの両表面に設けられていればよく、異なる形状及び寸法を有していてもよい。
【００２８】
本発明の弁部材の別の例である弁部材５Ｂは、図３に示されるように、応力分散部が異なること以外は弁部材５Ａと基本的に同様であり、本発明のニードルレスコネクタに好適に用いられる。
すなわち、弁部材５Ｂは、有底穴９ａに代えて弁部材５Ｂの表面それぞれに凹設された１対の溝９ｂからなる応力分散部９Ｂを有している。溝９ｂは、スリット８の両端部に接する、断面矩形の環状に形成されている。なお、図示しないが、溝９ｂは、スリット８の端部に設けられていれば、環状である必要はなく、端部それぞれに接する円弧状の溝であってもよい。
なお、図３（ａ）は弁部材５Ａの平面図であり、図３（ｂ）は図３（ａ）のＹ−Ｙ線における断面図である。
【００２９】
本発明の弁部材のまた別の例である弁部材５Ｃは、図４に示されるように、応力分散部が異なること以外は弁部材５Ａと基本的に同様であり、本発明のニードルレスコネクタに好適に用いられる。
すなわち、弁部材５Ｃは、有底穴９ａに代えて、直径方向の外側に向かって深さが徐々に深くなる有底穴９ｃからなる応力分散部９Ｃを有している。すなわち、有底穴９ｃは、直径方向の外側に向かって深さ方向に傾斜する傾斜底面を有している。スリット８の端部は有底穴９ｃの内部（傾斜底面）、本例においては略中間点に、位置している。有底穴９ｃはスリット８とこのような関係を有していればよい。内側の端部はスリット８の端部と一致していてもよい。一方、外側の端部はスリット８の端部よりも外側にあればよい。
なお、図４（ａ）は弁部材５Ｃの平面図であり、図４（ｂ）は図４（ａ）のＸ−Ｘ線における断面図である。
【００３０】
本発明の弁部材のまらにまた別の例である弁部材５Ｄは、図５に示されるように、応力分散部が異なること以外は弁部材５Ｂと基本的に同様であり、本発明のニードルレスコネクタに好適に用いられる。
すなわち、弁部材５Ｄは、溝９ｂに代えて、直径方向の外側に向かって深さが徐々に深くなる１対の溝９ｄからなる応力分散部９Ｄを有している。すなわち、溝９ｄは、直径方向の外側に向かって深さ方向に傾斜する傾斜底面を有している。スリット８の端部と溝９ｄとの関係は上記弁部材９Ｃの有底穴９ｃとスリット８との関係と同じである。
なお、図５（ａ）は弁部材５Ｄの平面図であり、図５（ｂ）は図５（ａ）のＹ−Ｙ線における断面図である。
【００３１】
弁部材を形成するシリコーンゴムは、３０〜７０のＪＩＳ  Ａ硬度を有する各種のシリコーンゴムを用いることができ、例えば、ジメチルシリコーンゴム、メチルビニルシリコーンゴム、メチルフェニルシリコーンゴム、メチルフェニルビニルシリコーンゴム等が挙げられる。
また、シリコーンゴムとなるシリコーン生ゴムは液状であっても固体であってもよく、また、シリコーン生ゴムの架橋も特に限定されず、付加反応硬化型であっても過酸化物硬化型であってもよい。
【００３２】
液状シリコーン生ゴムを含有するシリコーンゴム組成物としては、例えば、ビニル其含有オルガノポリシロキサン、ハイドロジェンポリシロキサン、白金系触媒等が挙げられる。
過酸化物硬化型シリコーン生ゴムを含有するシリコーンゴム組成物としては、例えば、  メチルビニルシリコーン生ゴム、有機過酸化物系加硫剤等が挙げられる。
【００３３】
シリコーンゴム及びシリコーンゴム組成物は通常用いられる各種添加剤を含有していてもよい。このような添加剤としては、例えば、分散剤、発泡剤、加硫剤、老化防止剤、酸化防止剤、充填材、顔料、着色剤、加工助剤、可塑剤、難燃性向上剤、離型剤等が挙げられる。
【００３４】
シリコーンゴム組成物は、適宜に調製してもよく、市販品を準備してもよい。市販品としては、例えば、「ＫＥ−９５１−Ｕ」（商品名、信越化学工業株式会社製）、「ＫＥ−１９５０−５０」（商品名、信越化学工業株式会社製）及び「ＫＥ−５５１−Ｕ」（商品名、信越化学工業株式会社製）等が挙げられる。
【００３５】
弁部材は、シリコーンゴム組成物を用いて、各種成形方法によって成形し、スリットを形成し、所望により応力分散部を形成して、製造できる。例えば、応力分散部を有する基体を成形可能な金型を用いて成形した成型体に、スリット形成する方法が挙げられる。このような成形方法として、特に限定されないが、形状安定性、生産効率及び分留まり等を考慮すると、コンプレッション成形が好ましい。
このときの成形条件は、用いるシリコーンゴム組成物の架橋条件等に応じて一概に決定できないが、その一例を挙げると、加熱温度が８０〜１７０℃で、加熱時間が６０〜６００秒間、成形圧力が５〜３０ＭＰａである。
【００３６】
本発明のニードルレスコネクタは、ニードルレスコネクタ管と本発明の弁部材とを作製し、本発明の弁部材をニードルレスコネクタ管内に収納して、製造される。ニードルレスコネクタ管は、上述の材料を用いて公知の成形方法によって作製できる。
【００３７】
このようにして得られた本発明の弁部材を、ニードルレスコネクタ管の弁部材収納部に収納して、本発明のニードルレスコネクタが製造される。
【００３８】
本発明の弁部材は、スリットの端部に設けた応力分散部が針無し管体の挿脱によりスリットの端部に集中する応力を分散させる。したがって、針無し管体をスリットに複数回挿脱しても、スリットの端部が裂けにくい。また、シリコーンゴムで作製されていても、同様に、スリットの端部が裂けにくい。したがって、本発明の弁部材は、再シール性が優れ、弁部材としての所期の開閉機能を長期間維持できる。
【００３９】
本発明の弁部材及びニードルレスコネクタは、上述した例に限定されることはなく、本発明の目的を達成することができる範囲において、種々の変更が可能である。
例えば、ニードルレスコネクタ１は、３つの接続口１１〜１３を有するニードルレスコネクタ管４を備えているが、ニードルレスコネクタ管は２つ又は４つ以上の接続口を有していてもよい。
【００４０】
弁部材の応力分散部は、１対の凹部からなるものであればよく、凹部９ａと溝９ｂとを組み合わせてもよく、本発明の目的を損なわない範囲で、寸法及び形状も適宜に変更できる。例えば、図２及び図３に示す凹部は、いずれも、弁部材の深さ方向の断面形状が矩形であるが、半円形、半楕円形、円弧状等とすることができる。このような形状であると、衛生性にも優れる。
【００４１】
また、スリットが形成される領域の端部に厚さが徐々に薄くなる傾斜面を設けて、応力分散部に底部に該傾斜面で接続するように、形成してもよい。このようにスリット端部が傾斜していると衛生性に優れる。
【００４２】
弁部材５Ａ及び５Ｂは、流路１４の内径よりも大きな内径を有する弁部材収納部１５に収納されているが、本発明において、弁部材は、弁部材収納部ではなく、接続口の開口端に収納されてもよい。このとき、弁部材が接続口と面一となる位置に収納されるのが、弁部材を消毒しやすく、衛生的である点で、好ましい。
【実施例】
【００４３】
（実施例１）
以下のようにして、図２に示される弁部材５Ａ及び図１に示されるニードルレスコネクタ１を製造した。
具体的には、シリコーン生ゴム（メチルビニルポリシロキサン、商品名「ＫＥ−５５１−Ｕ」、信越化学工業社製）及び加硫剤（商品名「Ｃ−８Ａ」、信越化学工業社製）からなるシリコーンゴム組成物の所定量をコンプレッション成形金型に注入した後、上型を閉じ成形温度１７５℃、加硫時間３００ｓｅｃ、成形圧力２０ＭＰａの条件で予め一対の円形凹部を含む成形品を得た。続いてビク型を用いて成形品にスリット部８、製品外形部を打ち抜いてニードルレスコネクタ用弁部材５Ａを得た。このときスリット８及び製品外形は同時に打ち抜いても別工程でもよい。
寸法は、以下のとおりである。
外形寸法φ１０ｍｍ、厚み１．５ｍｍ、スリット幅４ｍｍ、応力分散部９Ａとしての円形凹部の直径φ１．５ｍｍ、この円形凹部の深さ０．３ｍｍ。
次いで、ポリカーボネート樹脂を用いて、内径が９．９ｍｍで深さが１．０ｍｍの弁部材保持部１５を備えた、図１に示すニードルレスコネクタ管４を作製した。
この弁部材保持部１５にニードルレスコネクタ用弁部材５Ａを収納してニードルレスコネクタ１を製造した。
【００４４】
（実施例２）
以下のようにして、図３に示される弁部材５Ｂ及び図１に示されるニードルレスコネクタ１を製造した。
具体的には、シリコーン生ゴム（メチルビニルポリシロキサン、商品名「ＫＥ−５５１−Ｕ」、信越化学工業社製）及び加硫剤（商品名「Ｃ−８Ａ」、信越化学工業社製）からなるシリコーンゴム組成物の所定量をコンプレッション成形金型に注入した後、上型を閉じ成形温度１７５℃、加硫時間３００ｓｅｃ、成形圧力２０ＭＰａの条件で予め環状の溝部を含む成形品を得た。続いてビク型を用いて成形品にスリット部８、製品外形部を打ち抜いてニードルレスコネクタ用弁部材５Ａを得た。このときスリット８及び製品外形は同時に打ち抜いても別工程でもよい。
各寸法は、以下のとおりである。
外形寸法φ１０ｍｍ、厚み１．５ｍｍ、スリット幅４ｍｍ、応力分散部９Ｂとしての環状溝部の幅１．５ｍｍ、この溝部の深さ０．３ｍｍ。
次いで、ポリカーボネート樹脂を用いて、内径が９．９ｍｍで深さが１．０ｍｍの弁部材保持部１５を備えた、図１に示すニードルレスコネクタ管４を作製した。
この弁部材保持部１５にニードルレスコネクタ用弁部材５Ａを収納してニードルレスコネクタ１を製造した。
【００４５】
（比較例１）
以下のようにして、応力分散部のない弁部材及びニードルレスコネクタを製造した。
シリコーン生ゴム（メチルビニルポリシロキサン、商品名「ＫＥ−５５１−Ｕ」、信越化学工業社製）及び加硫剤（商品名「Ｃ−８Ａ」、信越化学工業社製）からなるシリコーンゴム組成物の所定量をコンプレッション成形金型に注入した後、上型を閉じ成形温度１７５℃、加硫時間３００ｓｅｃ、成形圧力２０ＭＰａの条件で表面、裏面共にフラットな成形品を得た。続いてビク型を用いて成形品にスリット部、製品外形部を打ち抜いてニードルレスコネクタ用弁部材を得た。
各寸法は、以下のとおりである。
外形寸法φ１０ｍｍ、厚み１．５ｍｍ、スリット幅４ｍｍ
次いで、ポリカーボネート樹脂を用いて、内径が９．９ｍｍで深さが１．０ｍｍの弁部材保持部１５を備えた、図１に示すニードルレスコネクタ管４を作製した。
この弁部材保持部１５にニードルレスコネクタ用弁部材を収納してニードルレスコネクタを製造した。
【００４６】
（再シール性の評価）
以下のようにして製造した各ニードルレスコネクタのシール性を評価した。
具体的には、ニードルレスコネクタ管４の弁部材保持部１５に収納したニードルレスコネクタ用弁部材のスリットにシリンジルアーを２００回挿抜させて、スリット端部に亀裂が発生したかどうかを目視にて確認した。
また、耐圧試験としてコネクタ内に水を徐々に充填させて圧力を加え、弁部材のスリット部から水漏れした時点での圧力値を読み取った。
その結果、実施例１及び２のニードルレスコネクタ用弁部材は、挿抜２００回後でもスリット端部に亀裂が確認されなかった。耐圧試験の結果は１３０ｋＰａを示した。
一方、比較例１のニードルレスコネクタ用弁部材は１１５回でスリットの端部に亀裂が確認された。その時の耐圧試験の結果は８３ｋＰａであった。
【符号の説明】
【００４７】
１  ニードルレスコネクタ
４  ニードルレスコネクタ管
５Ａ、５Ｂ、５Ｃ、５Ｄ  弁部材（ニードルレスコネクタ用弁部材）
８  スリット
９Ａ、９Ｂ、９Ｃ、９Ｄ  応力分散部
９ａ、９ｃ  有底穴
９ｂ、９ｄ  溝
１１  第１の接続口
１２  第２の接続口
１３  第３の接続口
１４  流路
１５  弁部材保持部
【図１】
2015198721.tif 000003
【図２】
2015198721.tif 000004
【図３】
2015198721.tif 000005
【図４】
2015198721.tif 000006
【図５】
2015198721.tif 000007